СПОСОБ НАНЕСЕНИЯ ПОКРЫТИЯ НА МЕТАЛЛИЧЕСКИЕ ЛЕНТЫ

1. Применение разветвленных аморфных макрополиолов на основе сложных полиэфиров, получаемых реакцией по меньшей мере одного карбокислотного компонента и по меньшей мере одного спиртового компонента, состоящего из 10-25 мол.% спирта, по меньшей мере, с тремя функциональными группами и 75-90 мол.%, по меньшей мере, еще одного спирта, относительно спиртового компонента, в присутствии реагента поперечной сшивки, причем сложный эфир характеризуется
n
М, равной 2500-4500 г/моль,
гидроксильным числом, составляющим 0-200 мг КОН/г, и
кислотным числом, составляющим от 0 до 10 мг КОН/г,
для покрытия металлических лент.
2. Применение по п.1, отличающееся тем, что, по меньшей мере, один карбокислотный компонент выбирают из группы, включающей ароматические и/или алифатические дикарбоновые кислоты и/или поликарбоновые кислоты.
3. Применение по п.1, отличающееся тем, что карбокислотный компонент - это фталевая кислота, изофталевая кислота, терефталевая кислота, циклоалифатические дикарбоновые кислоты, как, например, 1,2-, 1,3-, 1,4-циклогександикарбоновая кислота и/или метилтетрагидрофталевая, тетрагидрофталевая и/или метилгексагидрофталевая кислота, янтарная кислота, себациновая кислота, ундекандикарбонов кислота, додекандикарбонов кислота, адипиновая кислота, азелаиновая кислота, пиромеллитовая кислота, тримеллитовая кислота, изононановая кислота и/или димерная жирная кислота, предпочтительно изофталевая кислота, 1,2-циклогексадекандикарбоновая кислота или адипиновая кислота.
4. Применение по п.1, отличающееся тем, что в качестве спиртового компонента, по меньшей мере, трифункционального, применяют триметилолпропан, триметилолэтан, 1,2,6-тригидроксагексаэритрит, глицерин, трисгидроксиэтилизоцианурат, пентаэритрит, сорбит, ксилит и/или маннит.
5. Применение по п.1, отличающееся тем, что в качестве дальнейшего спиртового компонента применяют линейные и/или разветвленные, алифатические и/или циклоалифатические и/или ароматические диолы и/или полиолы.
6. Применение по п.5, отличающееся тем, что дальнейший спиртовой компонент выбирают из группы, которую образуют этиленгликоль, 1,2- и/или 1,3-пропандиол, диэтиленгликоль, дипропиленгликоль, триэтиленгликоль, тетраэтиленгликоль, 1,2- и/или 1,4-бутандиол, 1,3-бутилэтилпропандиол, 1,3-метилпропандиол, 1,5-пентандиол, бисфенол А, В, С, F, норборниленгликоль, 1,4-бензилдиметанол и 1,4-бензилдиэтанол, 2,4-диметил-2-этилгексан-1,3-диол, циклогександиметанол, дицидол, гександиол.
7. Применение по п.1, отличающееся тем, что в качестве реагента поперечной сшивки применяют полиизоцианат, и/или меламиновую смолу, и/или их производные.
8. Применение по п.1, отличающееся тем, что полученные с его помощью покрытия металлических лент при испытаниях на изгиб в Т-образном построении демонстрируют значения, не превышающие 2,0.
9. Применение по п.1, отличающееся тем, что разветвленные аморфные макрополиолы на основе сложных полиэфиров применяют совместно со вспомогательными веществами и добавками.
10. Применение по п.9, отличающееся тем, что вспомогательные вещества и добавки выбирают из группы, которую образуют ингибиторы, вода и/или органические растворители, нейтрализующие агенты, поверхностно-активные вещества, уловители кислорода и/или радикалов, катализаторы, светозащитные средства, осветлители, фотосенсибилизаторы, средства, влияющие на тиксотропию, средства, препятствующие образованию корки, пеногасители, антистатики, загустители, термопластические добавки, красители, пигменты, огнезащитные средства, внутренние разделительные средства, наполнители и/или вспенивающие агенты.
11. Применение по одному из пп.1-10, отличающееся тем, что металл, из которого изготовлены металлические ленты, выбирают из группы, включающей в себя алюминий, сталь и цинк.
12. Способ нанесения покрытия на металлические ленты, причем материал покрытия состоит из разветвленного аморфного макрополиола на основе сложных полиэфиров, получаемого реакцией, по меньшей мере, одного карбокислотного компонента и, по меньшей мере, одного спиртового компонента, состоящего из 10-25 мол.% спирта, по меньшей мере, с тремя функциональными группами, и 75-90 мол.%, по меньшей мере, еще одного спирта, относительно спиртового компонента, в присутствии реагента поперечной сшивки, причем сложный полиэфир характеризуется
n
М, равной 2500-4500 г/моль,
гидроксильным числом, составляющим 0-200 мг КОН/г, и
кислотным числом, составляющим от 0 до 10 мг КОН/г,
причем материал покрытия на металлических лентах обжигают при температурах менее 220°С (Peak Metal Temperature = РМТ).
13. Способ по п.12, отличающийся тем, что полученные с его помощью покрытия металлических лент при испытаниях на изгиб в Т-образном построении демонстрируют значения, не превышающие 2,0.
14. Способ по п.12 или 13, отличающийся тем, что применяют до 70 мас.% дальнейших вспомогательных веществ и добавок.
15. Способ по п.14, отличающийся тем, что вспомогательные вещества и добавки выбирают из группы, которую образуют ингибиторы, вода и/или органические растворители, нейтрализующие агенты, поверхностно-активные вещества, уловители кислорода и/или радикалов, катализаторы, светозащитные средства, осветлители, фотосенсибилизаторы, средства, влияющие на тиксотропию, средства, препятствующие образованию корки, пеногасители, антистатики, загустители, термопластические добавки, красители, пигменты, огнезащитные средства, внутренние разделительные средства, наполнители и/или вспенивающие агенты.
16. Металлические ленты с покрытием, получаемые способом по одному из пп.12-15.